СПОСОБ ПОЛУЧЕНИЯ МАГНЕТИТА

1. Способ получения магнетита с использованием красного шлама, образующегося при производстве алюминия по способу Байера, причем способ включает в себя по меньшей мере стадию восстановления гематита и/или гетита до магнетита по меньшей мере одним восстановителем, отличающийся тем, что восстановитель содержит по меньшей мере растительное масло, и/или жир, и/или уголь.
2. Способ по п.1, отличающийся тем, что в качестве растительного масла используют пальмовое, и/или соевое, и/или рапсовое масло.
3. Способ по п.1 или 2, отличающийся тем, что он включает в себя следующие стадии:
a) смешивание красного шлама с восстановителем;
b) сжигание реакционной смеси при регулируемой подаче воздуха в течение заданного интервала времени в заданном температурном интервале;
c) отделение твердых компонентов от реакционной смеси;
d) измельчение твердых компонентов;
e) отделение по меньшей мере одного первого компонента, содержащего по меньшей мере магнетит, по меньшей мере от одного второго твердого компонента.
4. Способ по п.3, отличающийся тем, что на стадии b) подачу воздуха регулируют таким образом, что реакция проходит в условиях с соотношением ниже стехиометрического.
5. Способ по п.3, отличающийся тем, что заданный температурный интервал на стадии b) ограничен значением по меньшей мере 650°С и/или значением не выше 1000°С.
6. Способ по п.3, отличающийся тем, что образующиеся на стадии Ь) газообразные продукты сгорания возвращают в реакционную смесь.
7. Способ по п.6, отличающийся тем, что возвращаемые газообразные продукты сгорания содержат по меньшей мере монооксид углерода и/или водород.
8. Способ по п.3, отличающийся тем, что перед стадией c) на дополнительной стадии f) подачу воздуха в течение задаваемого интервала времени регулируют таким образом, что реакция проходит в условиях с соотношением ниже и/или выше стехиометрического.
9. Способ по п.3, отличающийся тем, что на стадии е) используют магнитный сепаратор.
10. Способ по п.3, отличающийся тем, что на стадии a) к красному шламу и восстановителю дополнительно прибавляют по меньшей мере один другой компонент, содержащий по меньшей мере карбонат кальция.
11. Способ по п.10, отличающийся тем, что второй компонент, отделяемый на стадии е), содержит по меньшей мере одно вещество типа добавки к цементу.
12. Способ по п.11, отличающийся тем, что вещество типа добавки к цементу, содержит диоксид кремния, и/или силикаты, и/или алюмосиликаты.